(57)【要約】【課題】容易にメンテナンスを行うことができる三次元造形物製造装置を提供すること、および、寸法精度の高い三次元造形物を提供すること。【解決手段】三次元造形物製造装置１００は、造形台１０と、粒子および溶媒を含む三次元造形用組成物を造形台１０に供給する三次元造形用組成物供給手段１１と三次元造形用組成物を用いて層１を形成する層形成手段１２とを有する層形成領域２０と、層１中の溶媒を除去する溶媒除去手段１４を備えた溶媒除去領域３０と、層１に対して複数の粒子同士を結合する結合剤を含む結合液を吐出する吐出手段１５を備えた結合液吐出領域４０とを有し、各領域に対して、造形台１０が相対的に移動する。また、三次元造形物製造装置１００は、造形台１０の移動軸上を移動し、三次元造形物製造装置１００のメンテナンスを行うメンテナンス部１７を有する。【選択図】図１
2016150534.tif 000002
【特許請求の範囲】
【請求項１】
層を積層することにより、三次元造形物を製造する三次元造形物製造装置であって、
前記三次元造形物が形成される造形台と、
粒子および溶媒を含む三次元造形用組成物を前記造形台に供給する三次元造形用組成物供給手段と、供給された前記三次元造形用組成物を用いて前記層を形成する層形成手段と、を有する層形成領域と、
前記層に対して複数の前記粒子同士を結合する結合液を吐出する吐出手段を備えた結合液吐出領域と、を有し、
前記各領域に対して、前記造形台が相対的に移動するよう構成され、
前記造形台の移動軸上を移動し、三次元造形物製造装置のメンテナンスを行うメンテナンス部を有することを特徴とする三次元造形物製造装置。
【請求項２】
前記メンテナンス部は、前記三次元造形用組成物供給手段をメンテナンスする第１メンテナンス手段、前記層形成手段をメンテナンスする第２メンテナンス手段、前記吐出手段をメンテナンスする第３メンテナンス手段のうちの少なくとも１種の手段を有する請求項１に記載の三次元造形物製造装置。
【請求項３】
前記第１メンテナンス手段、第２メンテナンス手段および第３メンテナンス手段は、それぞれ移動可能となっている請求項２に記載の三次元造形物製造装置。
【請求項４】
形成した前記層中の前記溶媒を除去する溶媒除去手段を備えた溶媒除去領域を有し、
前記メンテナンス部は、前記造形台に対して、前記溶媒除去領域が設けられている側とは反対側に設けられている請求項１ないし３のいずれか１項に記載の三次元造形物製造装置。
【請求項５】
前記造形台は、前記三次元造形用組成物供給手段、前記層形成手段、前記溶媒除去手段、および、前記吐出手段の鉛直方向下側を移動するよう構成されている請求項４に記載の三次元造形物製造装置。
【請求項６】
前記造形台の移動方向において、前記溶媒除去領域、前記層形成領域、および、前記結合液吐出領域の順に配列している請求項４または５に記載の三次元造形物製造装置。
【請求項７】
前記層形成領域と、前記溶媒除去領域と、を隔絶することが可能な隔絶手段を有する請求項４ないし６のいずれか１項に記載の三次元造形物製造装置。
【請求項８】
前記溶媒除去手段として、加熱手段を有している請求項４ないし７のいずれか１項に記載の三次元造形物製造装置。
【請求項９】
請求項１ないし８のいずれか１項に記載の三次元造形物製造装置により製造されたことを特徴とする三次元造形物。
【発明の詳細な説明】
【技術分野】
【０００１】
本発明は、三次元造形物製造装置および三次元造形物に関する。
【背景技術】
【０００２】
粉体を結合液で固めながら、三次元物体を造形する技術が知られている（例えば、特許文献１参照）。この技術では、次のような操作を繰り返すことによって三次元物体を造形する。まず、粉体を均一な厚さで薄く敷き詰めて粉体層を形成し、この粉体層の所望部分に結合液を吐出することによって粉体同士を結合させる。この結果、粉体層の中で、結合液が吐出された部分だけが結合して、薄い板状の部材（以下、「断面部材」という）が形成される。その後、その粉体層の上にさらに粉体層を薄く形成し、所望部分に結合液（硬化性インク）を吐出する。その結果、新たに形成された粉体層の結合液が吐出された部分にも、新たな断面部材が形成される。このとき、粉体層上に吐出した結合液が染み込んで、先に形成された断面部材に到達するので、新たに形成された断面部材は先に形成された断面部材にも結合される。このような操作を繰り返して、薄い板状の断面部材を一層ずつ積層することによって、三次元物体を造形することができる。
【０００３】
このような三次元造形技術は、造形しようとする物体の三次元形状データさえあれば、粉体を結合させて直ちに造形可能であり、造形に先立って金型を作成するなどの必要がないので、迅速にしかも安価に三次元物体を造形することが可能である。また、薄い板状の断面部材を一層ずつ積層して造形するので、例えば内部構造を有する複雑な物体であっても、複数の部品に分けることなく一体の造形物として形成することが可能である。
【０００４】
しかしながら、従来の三次元造形物製造装置では、装置を一旦止めてから装置のメンテナンス等を行う必要があり、容易に装置のメンテナンスを行うことができなかった。また、容易にメンテナンスを行うことができないため、製造される三次元造形物の寸法精度が低下する問題もあった。
【先行技術文献】
【特許文献】
【０００５】
【特許文献１】特開平６−２１８７１２号公報
【発明の概要】
【発明が解決しようとする課題】
【０００６】
本発明の目的は、容易にメンテナンスを行うことができる三次元造形物製造装置を提供すること、および、寸法精度の高い三次元造形物を提供することにある。
【課題を解決するための手段】
【０００７】
このような目的は、下記の本発明により達成される。
本発明の三次元造形物製造装置は、層を積層することにより、三次元造形物を製造する三次元造形物製造装置であって、
前記三次元造形物が形成される造形台と、
粒子および溶媒を含む三次元造形用組成物を前記造形台に供給する三次元造形用組成物供給手段と、供給された前記三次元造形用組成物を用いて前記層を形成する層形成手段と、を有する層形成領域と、
前記層に対して複数の前記粒子同士を結合する結合液を吐出する吐出手段を備えた結合液吐出領域と、を有し、
前記各領域に対して、前記造形台が相対的に移動するよう構成され、
前記造形台の移動軸上を移動し、三次元造形物製造装置のメンテナンスを行うメンテナンス部を有することを特徴とする。
【０００８】
これにより、容易にメンテナンスを行うことができる三次元造形物製造装置を提供することができる。
【０００９】
本発明の三次元造形物製造装置では、前記メンテナンス部は、前記三次元造形用組成物供給手段をメンテナンスする第１メンテナンス手段、前記層形成手段をメンテナンスする第２メンテナンス手段、前記吐出手段をメンテナンスする第３メンテナンス手段のうちの少なくとも１種の手段を有することが好ましい。
これにより、三次元造形物製造装置をより容易にメンテナンスすることができる。
【００１０】
本発明の三次元造形物製造装置では、前記第１メンテナンス手段、第２メンテナンス手段および第３メンテナンス手段は、それぞれ移動可能となっていることが好ましい。
これにより、三次元造形物製造装置をより容易にメンテナンスすることができる。
【００１１】
本発明の三次元造形物製造装置では、形成した前記層中の前記溶媒を除去する溶媒除去手段を備えた溶媒除去領域を有し、
前記メンテナンス部は、前記造形台に対して、前記溶媒除去領域が設けられている側とは反対側に設けられていることが好ましい。
【００１２】
これにより、造形台が溶媒除去領域に移動した際に、各手段のメンテナンスを行うことができる。
【００１３】
本発明の三次元造形物製造装置では、前記造形台は、前記三次元造形用組成物供給手段、前記層形成手段、前記溶媒除去手段、および、前記吐出手段の鉛直方向下側を移動するよう構成されていることが好ましい。
これにより、三次元造形物製造装置のさらなる小型化を図ることができる。
【００１４】
本発明の三次元造形物製造装置では、前記造形台の移動方向において、前記溶媒除去領域、前記層形成領域、および、前記結合液吐出領域の順に配列していることが好ましい。
これにより、三次元造形物製造装置のさらなる小型化を図ることができる。
【００１５】
本発明の三次元造形物製造装置では、前記層形成領域と、前記溶媒除去領域と、を隔絶することが可能な隔絶手段を有することが好ましい。
【００１６】
これにより、乾燥した三次元造形用組成物によって装置内が汚染してしまうのをさらに効果的に防止することができる。
【００１７】
本発明の三次元造形物製造装置では、前記溶媒除去手段として、加熱手段を有していることが好ましい。
これにより、より効率よく溶媒を除去することができる。
【００１８】
本発明の三次元造形物は、本発明の三次元造形物製造装置により製造されたことを特徴とする。
これにより、寸法精度の高い三次元造形物を提供することができる。
【図面の簡単な説明】
【００１９】
【図１】本発明の三次元造形物製造装置の好適な実施形態の側面側からの断面図である。
【図２】図１に示す三次元造形物製造装置を上から平面視した際の平面図である。
【図３】図１に示す三次元造形物製造装置の動作状態を示す側面側からの断面図である。
【図４】図１に示す三次元造形物製造装置の動作状態を示す側面側からの断面図である。
【図５】図１に示す三次元造形物製造装置の動作状態を示す側面側からの断面図である。
【発明を実施するための形態】
【００２０】
以下、添付する図面を参照しつつ、本発明の好適な実施形態について詳細な説明をする。
【００２１】
１．三次元造形物製造装置
まず、本発明の三次元造形物製造装置の好適な実施形態について説明する。
【００２２】
図１は、本発明の三次元造形物製造装置の好適な実施形態の側面側からの断面図、図２は、図１に示す三次元造形物製造装置を上から平面視した際の平面図、図３〜５は、図１に示す三次元造形物製造装置の動作状態を示す側面側からの断面図である。
【００２３】
三次元造形物製造装置１００は、粒子および溶媒を含む三次元造形用組成物を用いて形成した層１を積層することにより、三次元造形物を製造する装置である。
【００２４】
三次元造形物製造装置１００は、図１、図２に示すように、三次元造形物が造形される造形台１０と、造形台１０に層１を形成するための層形成領域２０と、造形台１０に形成された層１中の溶媒を除去する溶媒除去領域３０と、溶媒を除去した層１に対して複数の粒子を結合する結合剤を含む結合液を吐出する結合液吐出領域４０と、を有している。
【００２５】
層形成領域２０は、三次元造形用組成物を供給する三次元造形用組成物供給手段１１と、供給された三次元造形用組成物を用いて造形台１０に三次元造形用組成物の層１を形成するスキージ（層形成手段）１２と、を有している。
【００２６】
溶媒除去領域３０は、溶媒除去手段としての加熱手段１４を有している。
結合液吐出領域４０は、層１に対して結合液を吐出する吐出手段１５と、層１に対して紫外線を照射する紫外線照射手段１６と、を有している。
【００２７】
また、三次元造形物製造装置１００は、層１の形成で余剰となった三次元造形用組成物を回収する回収部１３を有している。
【００２８】
また、三次元造形物製造装置１００は、三次元造形物製造装置１００内部のメンテナンスを行うメンテナンス部１７を有している。
【００２９】
なお、三次元造形用組成物および結合液については後に詳述する。
以下、各構成について詳細に説明する。
【００３０】
造形台１０は、図１、図２に示すように、枠体１０１と、枠体１０１内部に設けられた造形ステージ１０２と、三次元造形用組成物が供給される供給領域１０３と、を有している。
【００３１】
造形台１０は、図示せぬ駆動手段によってＸ軸方向に駆動可能となっている。より詳細に説明すると、三次元造形用組成物供給手段１１、スキージ１２、加熱手段１４、および、吐出手段１５の鉛直方向下側を移動するよう構成されている。
枠体１０１は、枠状の部材で構成されている。
【００３２】
造形ステージ１０２は、ＸＹ平面において矩形型の形状を有している。
造形ステージ１０２は、図示せぬ駆動手段によってＺ軸方向に駆動（昇降）するよう構成されている。
【００３３】
枠体１０１の内壁面と造形ステージ１０２とで形成される領域に層１が形成される。
供給領域１０３は、三次元造形用組成物供給手段１１から三次元造形用組成物が供給される領域である。
【００３４】
供給領域１０３は、Ｙ軸方向に長尺の形状をなしており、枠体１０１の溶媒除去領域３０側に設けられている。
【００３５】
層形成領域２０は、三次元造形用組成物供給手段１１と、スキージ（層形成手段）１２と、を有している。
【００３６】
三次元造形用組成物供給手段１１は、供給領域１０３に三次元造形用組成物を供給する機能を有している。三次元造形用組成物供給手段１１としては、ディスペンサ、ホッパー等を用いることができる。
【００３７】
スキージ（層形成手段）１２は、Ｙ軸方向に長尺の板状をなしている。また、スキージ１２は、その短軸方向の先端が、枠体１０１の上面および供給領域１０３と接するよう構成されている。
【００３８】
供給領域１０３に供給された三次元造形用組成物は、図３に示すように、造形台１０の移動に伴って、後述するスキージ１２により、造形ステージ１０２上に搬送され、層１を形成する。
【００３９】
回収部１３は、造形台１０の溶媒除去領域３０が設けられている側とは反対に設けられている。言い換えると、回収部１３は、造形台１０の供給領域１０３とは反対側に設けられている。
【００４０】
回収部１３は、上面が開口した箱状の部材であり、造形台１０とは別体として設けられている。この回収部１３は、層１の形成で余剰となった三次元造形用組成物を回収する機能を有している。そして、回収された三次元造形用組成物は、再利用に供される。
【００４１】
回収部１３は、層１の形成で余剰となった三次元造形用組成物を回収するまで、造形台１０とともに移動するよう構成されている。
【００４２】
また、回収部１３は、造形台１０が溶媒除去領域３０に入る際には、分離して移動または停止するよう構成されている。このように、回収部１３が造形台１０と独立して移動可能となっていることで、回収部１３に対する溶媒除去領域３０の影響を小さいものとすることができる。その結果、回収部１３内の回収した三次元造形用組成物が溶媒の揮発により乾燥して三次元造形物製造装置１００内に飛散するのを防止することができる。
【００４３】
溶媒除去領域３０は、層形成領域２０に隣接して設けられている。
溶媒除去領域３０は、加熱手段１４を有している。
【００４４】
加熱手段１４は、層形成領域２０で形成した層１を加熱して、層１中に含まれる溶媒の少なくとも一部を除去する機能を有している。
【００４５】
造形台１０が溶媒除去領域３０に移動し層１を加熱する際に、回収部１３は造形台１０と切り離れて層形成領域２０に待機する（図４参照）。または、結合液吐出領域４０からさらに−Ｘ軸方向（図中右方向）の領域に移動する。この場合、後述する吐出手段１５による、溶媒を除去した層１に対して結合液を吐出する時までに、移動が完了していればよい。
【００４６】
溶媒除去領域３０と、層形成領域２０との間には、両領域を隔絶するシャッター（隔絶手段）１８が設けられている。このようなシャッター１８を設けることにより、溶媒除去領域３０の影響によって、回収部１３内の回収した三次元造形用組成物、または、造形台１０に付着した三次元造形用組成物、または、スキージ（層形成手段）１２に付着した三次元造形用組成物が乾燥して三次元造形物製造装置１００内に飛散するのをより効果的に防止することができる。また、層形成領域２０における層１の形成不良、揮発溶媒の結露による装置汚染、部材の劣化等を防止することができる。例えば、溶媒除去領域３０の熱の影響を低減することにより、供給領域１０３に供給される三次元造形用組成物の粘度変化や、スキージ１２などの層形成手段の熱膨張、弾性率変化による層形成不良（層厚変化等）、三次元造形用組成物供給手段１１からの供給量バラツキ、造形台、枠体、レールの熱膨張等を抑制することができる。なお、本明細書において「隔絶」とは、溶媒除去領域３０からの熱や、空気がほぼ層形成領域２０に漏れないようになっていることを意味し、必ずしも、溶媒除去領域３０内の熱、空気が層形成領域２０に漏れることを完全に防止できる状態になっている必要はなくても良い。また、物理的なシャッターの他、溶媒除去領域３０に隣り合う領域との間をエアーカーテンなどによって隔絶してもよい。
【００４７】
シャッター１８は、加熱手段１４が稼働している間は閉まり、造形台１０が移動する際には開くよう構成されている。
【００４８】
結合液吐出領域４０は、層１に対して結合液を吐出する吐出手段１５と、層１に吐出された結合液に対して紫外線を照射する紫外線照射手段１６と、を有している。
【００４９】
結合液吐出領域４０は、層形成領域２０の溶媒除去領域３０とは反対側に設けられている。このように、結合液吐出領域４０を溶媒除去領域３０から離して設置することにより、吐出液に対する溶媒除去領域３０の熱や、揮発溶媒の影響をより小さいものとすることができ、吐出手段１５の吐出精度が向上し、より高精度な造形物を造形することができる。
【００５０】
吐出手段１５は、溶媒を除去した層１に対して結合液を吐出する機能を有している。
具体的には、図５に示すように、溶媒を除去した層１が形成された造形台１０が溶媒除去領域３０から−Ｘ軸方向（図中右方向）に移動し、吐出手段１５の鉛直方向下側の描画領域に差し掛かった際に、層１に対して吐出手段１５から結合液が吐出される。
【００５１】
吐出手段１５は、インクジェット方式で、結合液の液滴を吐出する液滴吐出ヘッドが搭載されている。また、吐出手段１５は、図示せぬ結合液供給部を備えている。本実施形態では、いわゆるピエゾ駆動方式の液滴吐出ヘッドが採用されている。また、本実施形態では、吐出手段１５には、液滴吐出ヘッドとして、ノズルがＹ軸方向に複数並んだラインヘッドが採用されている。ここで、「ラインヘッド」とは、Ｘ軸方向と交差するＹ軸方向に形成されたノズルの領域が、造形ステージ１０２全体をカバー可能なように設けられた液滴吐出ヘッドである。なお、ラインヘッドのＹ軸方向のノズルの領域は、三次元造形物製造装置が対応している全ての造形台１０のＹ軸方向全体をカバー可能でなくてもよい。なお、シアン、マゼンタ、イエロー、クリヤーなどの複数種類の結合液の液滴を吐出する場合は、ラインヘッドをＸ軸方向に複数設ける。
【００５２】
紫外線照射手段１６は、吐出手段１５の層形成領域２０とは反対側に設けられている。
紫外線照射手段１６は、層１に対して紫外線を照射することにより、層１中の結合剤を硬化させ、層１中の粒子同士を結合させる機能を有している。なお、シアン、マゼンタ、イエロー、クリヤーなどの複数種類の結合液の液滴を吐出する場合は、各色毎に紫外線照射手段１６を設ける。
【００５３】
回収部１３の溶媒除去領域３０側とは反対には、メンテナンス部１７が設けられている。
【００５４】
メンテナンス部１７は、三次元造形用組成物供給手段１１の供給口のワイピング等を行う第１メンテナンス手段１７ａ、スキージ１２に付着した三次元造形用組成物のワイピング等を行う第２メンテナンス手段１７ｂ、吐出手段１５の液滴吐出ヘッドをメンテナンスする第３メンテナンス手段１７ｃ等で構成されている。各メンテナンス手段は、独立して駆動可能となっている。
【００５５】
三次元造形用組成物供給手段１１の供給口のワイピングを行う第１メンテナンス手段１７ａには、ディスペンサ、ホッパー等のノズル先端部（供給口）において、変質した三次元造形用組成物の捨て打ちを行う捨て打ち領域が設けられている。また、ノズル先端部に当接しながら拭き取りや掻き取りを行うワイピング部材（布、ゴムなどの弾性体）、装置停止時やメンテナンス時にノズル先端部（供給口）を保護するキャッピング部材、供給口から三次元造形用組成物を強制的に吸引する吸引機構等が設けられていてもよい。
【００５６】
また、スキージ１２に付着した三次元造形用組成物のワイピング等を行う第２メンテナンス手段１７ｂには、スキージ先端部の拭き取りを行うワイピング部材（布、ゴムなどの弾性体）、スキージ先端部に洗浄液を付与するスプレー、スキージ先端部が洗浄液中に浸漬可能な洗浄液槽などの洗浄液付与部が設けられている。また、装置停止時やメンテナンス時にスキージ先端部を保護するキャッピング部材等が設けられていてもよい。
【００５７】
また、吐出手段１５の液滴吐出ヘッドをメンテナンスする第３メンテナンス手段１７ｃには、増粘した結合液などの捨て打ちを行う捨て打ち領域が設けられている。各ノズルから結合液を強制的に吸引する吸引機構、ノズルプレートに当接しながら拭き取りを行うワイピング部材（布、ゴムなどの弾性体）、装置停止時やメンテナンス時にノズルプレート全体を保護するキャッピング部材等が設けられていてもよい。
【００５８】
また、メンテナンス部１７を構成する各メンテナンス手段は、造形台１０の移動軸上を移動可能となっている。そして、造形台１０が溶媒除去領域３０に移動した際に、造形台１０の移動軸上を移動して、各メンテナンスを行うよう構成されている。
【００５９】
以上説明したような三次元造形物製造装置１００では、造形台１０が溶媒除去領域３０に移動した際に、造形台１０の移動軸上を移動して、各メンテナンスを同時に行うことができるため、三次元造形物製造装置１００を一旦止めてからメンテナンスを行う必要が無く、簡便にメンテナンスを行うことができる。
【００６０】
造形台１０の側方には一対の平行なレール１９が延設されている。
造形台１０はレール１９の延設方向（Ｘ軸方向）に沿って、レール１９に往復移動可能に取り付けられている。レール１９は、基台に対して動かないように固定されている。なお、レール１９は一本であってもよい。
【００６１】
造形台１０は、Ｘ方向駆動モータ（図示せず）を備えている。Ｘ軸方向駆動モータは、ステッピングモータ等であり、制御部からＸ軸方向の駆動信号が供給されると、造形台１０をＸ軸方向に移動させる。各メンテナンス手段に関しても、Ｘ軸方向駆動モータを有し、独立して移動可能な構成となっている。
【００６２】
なお、「移動軸上」とは、例えば、Ｘ軸方向に設けられた造形台１０のレール１９と同じガイドレールを使用して各メンテナンス手段が移動できる構成であっても良い。これにより三次元造形物製造装置１００内に三次元造形用組成物が飛散しレールに付着した場合に、レールのメンテナンスが容易になる。
【００６３】
また、回収部１３が造形台１０とは独立して移動可能なため、溶媒除去領域３０の影響を小さくすることができる。その結果、回収部１３内の回収した三次元造形用組成物が乾燥して三次元造形物製造装置１００内に飛散するのを防止することができる。
【００６４】
また、以上説明したような三次元造形物製造装置１００では、無駄なく各手段を配置されているため、移動機構を少なくすることができる。その結果、装置の小型化を図ることができる。さらに、無駄なく各手段を配置されているため、三次元造形物の製造をより高速に行うことができる。
【００６５】
また、本実施形態の三次元造形物製造装置１００では、造形台１０の移動方向において、溶媒除去領域３０、層形成領域２０、および、結合液吐出領域４０が、この順に配置されている。このような構成とすることにより、より効率よく三次元造形物を製造することができ、三次元造形物の製造のさらなる高速化を図ることができる。また、結合液吐出領域４０を端に設けることで、液滴吐出ヘッドの交換をより容易に行うことができる。
【００６６】
また、三次元造形物製造装置１００は、制御部５０と、当該制御部５０に接続されたコンピューター６０と、を有している。
【００６７】
制御部５０は、ＣＰＵとメモリーとを備えている。ＣＰＵは、メモリーあるいは記録媒体に記憶されたコンピュータープログラムをメモリーにロードして実行することによって、上述した各部を制御する。
【００６８】
三次元造形物製造装置１００が三次元物体を造形する手順を簡単に説明する。まず、コンピューター６０が、三次元造形物の形状を表す三次元データを、Ｚ方向の積層ピッチに従ってスライスし、ＸＹ方向に沿った複数の断面データを生成する。制御部５０は、コンピューター６０から断面データを取得すると、三次元造形用組成物供給手段１１、スキージ１２および造形台１０を制御して枠体１０１内部に層を形成する。そして、造形台１０を移動させ加熱手段１４を制御して、枠体１０１内部の層を加熱する。その後、造形台１０を移動し、断面データに従って吐出手段１５を駆動して結合液を層に吐出し、吐出された結合液に向かって紫外線照射手段１６を制御して紫外光を照射する。すると、紫外光によって結合剤が硬化して粉体同士が結合し、枠体１０１内部には、１層分の断面データに対応する断面体が形成される。こうして１層分の断面体を形成すると、制御部５０は、アクチュエーター（図示せず）を駆動して造形ステージ１０２を、Ｚ方向の造形解像度に応じた積層ピッチ分、Ｚ方向に沿って降下させる。造形ステージ１０２を降下させると、制御部５０は、造形ステージ１０２上に既に形成された断面体の上に新たな層１を形成する。新たな層１を形成すると、制御部５０は、コンピューター６０から次の断面データを受け取って、新たな層１に結合液を吐出して紫外光を照射することにより、新たな断面体を形成する。このように制御部５０は、コンピューター６０から各層の断面データを受け取ると、アクチュエーターや三次元造形用組成物供給手段１１、スキージ１２、加熱手段１４、吐出手段１５、紫外線照射手段１６を制御することにより、１層ずつ断面体を形成し、それを積層していくことにより、三次元造形物を造形する。制御部５０は、コンピューター６０からの定期的なメンテナンス作業指示に応じて、第１メンテナンス手段、第２メンテナンス手段、第３メンテナンス手段にメンテナンスを実施させる。
【００６９】
なお、上述した説明では、層形成手段として、スキージ１２を用いた場合について説明したが、スキージに限定されず、例えば、ローラーであってもよい。
【００７０】
また、上記説明では、紫外線照射手段１６を有するものとして説明したが、これに限定されない。例えば、結合剤が熱硬化性樹脂を含む場合には、加熱手段であってもよい。
【００７１】
また、上記説明では、メンテナンス部１７が、第１メンテナンス手段、第２メンテナンス手段および第３メンテナンス手段を有するものとして説明したが、これに限定されず、例えば、紫外線照射手段１６の表面をワイピングするメンテナンス手段や、供給領域１０３の表面を清掃するメンテナンス手段等を有していてもよい。
【００７２】
２．三次元造形物の製造方法
次に、上述した三次元造形物製造装置を用いた三次元造形物の製造方法について説明する。
【００７３】
まず、三次元造形用組成物供給手段１１により、三次元造形用組成物を供給領域１０３に供給する。
【００７４】
次に、造形台１０が図中左方向に移動するにともなって、供給領域１０３に供給した三次元造形用組成物がスキージ１２によって造形ステージ１０２に運ばれ、層１が形成される。
【００７５】
層１の厚さは、特に限定されないが、３０μｍ以上５００μｍ以下であるのが好ましく、７０μｍ以上１５０μｍ以下であるのがより好ましい。これにより、三次元造形物の生産性を十分に優れたものとしつつ、製造される三次元造形物における不本意な凹凸の発生等をより効果的に防止し、三次元造形物の寸法精度を特に優れたものとすることができる。
【００７６】
層１の形成後に余剰の三次元造形用組成物は、造形台１０とともに移動している回収部１３に回収される。回収部１３は、余剰の三次元造形用組成物を回収した後、造形台１０との移動を停止する。これにより、回収した三次元造形用組成物の変質（例えば、再利用ができなくなる）を防止することができる。また、加減速を伴う造形台の移動速度が向上し、その結果、造形時間を短縮することができる。
【００７７】
次に、層１が形成された造形台１０は、溶媒除去領域３０に移動する。なお、層形成領域２０と溶媒除去領域３０において、造形台１０の移動速度は同じであっても異なってもよい。例えば、移動速度が異なる場合は、造形台１０が溶媒除去領域３０に入ると、層形成領域２０を移動している際に比べて移動速度を上げる。こうすることで、層１全体の熱履歴がより安定し、層１に対する結合液の浸透が均一になる。
【００７８】
次に、溶媒除去領域３０において、シャッター１８を閉めた状態で、加熱手段１４により層１を加熱して、層１中に含まれる溶媒を除去する。
【００７９】
なお、造形台１０が溶媒除去領域３０に移動している間に、メンテナンス部１７の各メンテナンス手段が造形台１０の移動軸上を移動し、スキージ１２、三次元造形用組成物供給手段１１の供給口および液滴吐出ヘッド等のメンテナンスを行う。なお、メンテナンスは層１の形成毎に実施する必要はなく、スキージ１２、三次元造形用組成物供給手段１１の供給口および液滴吐出ヘッドの全てのメンテナンスを実施しなくてもよい。メンテナンスが完了すると、各メンテナンス手段は、メンテナンス前の位置に移動する。各メンテナンス手段の移動が完了すると、回収部１３も結合液吐出領域４０よりも−Ｘ軸方向（図中右方向）に移動する。なお、生産性を向上するために、各メンテナンス手段の移動と同時に移動することが望ましい。
【００８０】
次に、シャッター１８を開けて、造形台１０を結合液吐出領域４０に移動させる。このとき、回収部１３およびメンテナンス部１７の各メンテナンス手段は、結合液吐出領域４０よりも−Ｘ軸方向（図中右方向）に移動が完了している（図５参照）。
【００８１】
なお、層形成領域２０と結合液吐出領域４０において、造形台１０の移動速度は同じであっても異なってもよい。例えば、移動速度が異なる場合は、造形台１０が結合液吐出領域４０に入ると、層形成領域２０を移動している際に比べて移動速度を下げる。こうすることで、層１に対して結合液の吐出精度を高めることができる。結合液吐出領域４０に入る手前で造形台１０は止まってもよい。
【００８２】
また、結合液吐出領域４０において、吐出手段１５がＹ軸方向に移動しながら吐出を行うシリアルスキャン方式による吐出の場合においては、吐出時には造形台１０は静止している。
【００８３】
次に、結合液吐出領域４０の吐出手段１５の描画領域において、層１に対して結合液を吐出する。
【００８４】
次に、紫外線照射手段１６によって層１に紫外線を照射し、層１中の結合剤を硬化させ、硬化した層１と未硬化部とを形成する（紫外線照射工程）。
【００８５】
その後、造形ステージ１０２を形成する層１の厚さ分だけＺ軸方向に降下させ、上記各工程を順に繰り返す。その後、未硬化部を除去することにより、三次元造形物が形成される。
【００８６】
上記のように製造された三次元造形物は、寸法精度が高く、信頼性が高いものとなっている。
【００８７】
３．三次元造形用組成物
次に、三次元造形用組成物について詳細に説明する。
三次元造形用組成物は、複数の粒子と溶媒とを含むものである。
【００８８】
以下、各成分について詳細に説明する。
≪粒子≫
粒子としては、いかなる粒子を用いることができるが、多孔質の粒子（多孔質粒子）で構成されていることが好ましい。これにより、三次元造形物を製造する際に、結合液中の結合剤を空孔内に好適に侵入させることができ、結果として、機械的強度に優れた三次元造形物の製造に好適に用いることができる。
【００８９】
粒子の構成材料としては、例えば、無機材料や有機材料、これらの複合体等が挙げられる。
【００９０】
粒子を構成する無機材料としては、例えば、各種金属や金属化合物等が挙げられる。金属化合物としては、例えば、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミ等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等が挙げられる。
【００９１】
粒子を構成する有機材料としては、例えば、合成樹脂、天然高分子等が挙げられ、より具体的には、ポリエチレン樹脂；ポリプロピレン；ポリエチレンオキサイド；ポリプロピレンオキサイド、ポリエチレンイミン；ポリスチレン；ポリウレタン；ポリウレア；ポリエステル；シリコーン樹脂；アクリルシリコーン樹脂；ポリメタクリル酸メチル等の（メタ）アクリル酸エステルを構成モノマーとする重合体；メタクリル酸メチルクロスポリマー等の（メタ）アクリル酸エステルを構成モノマーとするクロスポリマー（エチレンアクリル酸共重合樹脂等）；ナイロン１２、ナイロン６、共重合ナイロン等のポリアミド樹脂；ポリイミド；カルボキシメチルセルロールス；ゼラチン；デンプン；キチン；キトサン等が挙げられる。
【００９２】
中でも、粒子は、無機材料で構成されたものであるのが好ましく、金属酸化物で構成されたものであるのがより好ましく、シリカで構成されたものであるのがさらに好ましい。これにより、三次元造形物の機械的強度、耐光性等の特性を特に優れたものとすることができる。また、シリカは、流動性にも優れているため、厚さの均一性がより高い層の形成に有利であるとともに、三次元造形物の生産性、寸法精度を特に優れたものとすることができる。また、粒子がシリカで構成されたものであると、製造される三次元造形物の表面における、粒子による光の散乱をより効果的に防止することができる。また、シリカは、一般に表面に水酸基を有しており、好適に用いることができる。
シリカとしては、市販のものを好適に用いることができる。
【００９３】
粒子の平均粒径は、特に限定されないが、１μｍ以上２５μｍ以下であるのが好ましく、１μｍ以上１５μｍ以下であるのがより好ましい。これにより、三次元造形物の機械的強度を特に優れたものとすることができるとともに、製造される三次元造形物における不本意な凹凸の発生等をより効果的に防止し、三次元造形物の寸法精度を特に優れたものとすることができる。また、三次元造形用粉末の流動性、三次元造形用粉末を含む三次元造形用組成物の流動性を特に優れたものとし、三次元造形物の生産性を特に優れたものとすることができる。なお、本発明において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【００９４】
粒子のＤｍａｘは、３μｍ以上４０μｍ以下であるのが好ましく、５μｍ以上３０μｍ以下であるのがより好ましい。これにより、三次元造形物の機械的強度を特に優れたものとすることができるとともに、製造される三次元造形物における不本意な凹凸の発生等をより効果的に防止し、三次元造形物の寸法精度を特に優れたものとすることができる。また、三次元造形用粉末の流動性、三次元造形用粉末を含む三次元造形用組成物の流動性を特に優れたものとし、三次元造形物の生産性を特に優れたものとすることができる。また、製造される三次元造形物の表面における、粒子による光の散乱をより効果的に防止することができる。
【００９５】
粒子は、いかなる形状を有するものであってもよいが、球形状をなすものであるのが好ましい。これにより、三次元造形用粉末の流動性、三次元造形用粉末を含む三次元造形用組成物の流動性を特に優れたものとし、三次元造形物の生産性を特に優れたものとすることができるとともに、製造される三次元造形物における不本意な凹凸の発生等をより効果的に防止し、三次元造形物の寸法精度を特に優れたものとすることができる。また、製造される三次元造形物の表面における、粒子による光の散乱をより効果的に防止することができる。
【００９６】
三次元造形用組成物中における三次元造形用粉末の含有率は、１０質量％以上９０質量％以下であるのが好ましく、１５質量％以上５８質量％以下であるのがより好ましい。粒子は多孔性であってもよく、かさ密度が概ね０．１ｇ／ｃｍ３〜１．０ｇ／ｃｍ３の範囲が適当であり、０．１５ｇ／ｃｍ３〜０．５ｇ／ｃｍ３の範囲の多孔性粉末がより好ましい。これにより、三次元造形用組成物の流動性を十分に優れたものとしつつ、最終的に得られる三次元造形物の機械的強度を特に優れたものとすることができる。
【００９７】
≪溶媒≫
三次元造形用組成物は、溶媒を含む。これにより、三次元造形用組成物の流動性を特に優れたものとし、三次元造形物の生産性を特に優れたものとすることができる。
【００９８】
三次元造形用組成物を構成する溶媒としては、特に限定されないが、水系溶媒を用いるのが好ましい。水系溶媒としては、水および／または水との相溶性に優れる液体で構成されたものであるが、主として水で構成されたものであるのが好ましく、特に、水の含有率が７０ｗｔ％以上のものであるのが好ましく、９０ｗｔ％以上のものであるのがより好ましい。これにより、水溶性樹脂をより確実に溶解することができ、三次元造形用組成物の流動性、三次元造形用組成物を用いて形成される層１の組成の均一性を特に優れたものとすることができる。また、水は層１形成後の除去が容易であるとともに、三次元造形物中に残存した場合においても悪影響を与えにくい。また、人体に対する安全性、環境問題の観点等からも有利である。
【００９９】
三次元造形用組成物中における溶媒の含有率は、５質量％以上７５質量％以下であるのが好ましく、３５質量％以上７０質量％以下であるのがより好ましい。これにより、前述したような溶媒を含むことによる効果がより顕著に発揮されるとともに、三次元造形物の製造過程において溶媒を短時間で容易に除去することができるため、三次元造形物の生産性向上の観点から有利である。
【０１００】
特に、三次元造形用組成物が溶媒として水を含むものである場合、三次元造形用組成物中における水の含有率は、２０質量％以上７３質量％以下であるのが好ましく、５０質量％以上７０質量％以下であるのがより好ましい。これにより、前述したような効果がより顕著に発揮される。
【０１０１】
≪水溶性樹脂≫
三次元造形用組成物は、複数個の粒子とともに、水溶性樹脂を含むものであってもよい。水溶性樹脂を含むことにより、粒子同士を結合（仮固定）し、粒子の不本意な飛散等を効果的に防止することができる。これにより、作業者の安全や、製造される三次元造形物の寸法精度の向上を図ることができる。また、水溶性樹脂は、粒子表面との親和性が高いため、粒子表面を容易に被覆することができる。
【０１０２】
水溶性樹脂は、少なくともその一部が水に可溶なものであるのが好ましく、例えば、２５℃における水に対する溶解度（水１００ｇに溶解可能な質量）が５［ｇ／１００ｇ水］以上のものであるのがより好ましく、１０［ｇ／１００ｇ水］以上のものであるのがさらに好ましい。これにより、粒子表面との親和性をより高いものとすることができるとともに、未結合粒子除去工程において、未結合粒子をより容易に除去することができる。
【０１０３】
三次元造形用組成物中において、水溶性樹脂は、少なくとも層形成工程において、液状の状態（例えば、溶解状態、溶融状態等）をなすものであるのが好ましい。これにより、容易かつ確実に、三次元造形用組成物を用いて形成される層１の厚さの均一性を、より高いものとすることができる。
【０１０４】
水溶性樹脂としては、ポリビニルアルコール、ポリビニルピロリドン、ポリアクリル酸ナトリウム、ポリアクリル酸アンモニウム、カルボキシメチルセルロース、ヒドロキシエチルセルロース、ポリエチレンオキサイド、ポリエチレングリコール、ポリアクリルアミド、ポリエチレンイミンからなる群から選択される少なくとも１種を含むものを用いるのが好ましい。これにより、水溶性樹脂と粒子との親和性（水溶性樹脂が有する水溶性の官能基と粒子表面の水酸基またはカルボキシル基またはアミノ基との間で水素結合）を特に高いものとすることができる。
【０１０５】
また、水溶性樹脂は水酸基を有し、水系溶媒との親和性（溶解性）が高いため容易に均一に溶解させることができる。三次元造形用組成物中における水溶性樹脂の含有率は、粒子の嵩体積に対して、１５体積％以下であるのが好ましく、２体積％以上５体積％以下であるのがより好ましい。これにより、前述したような水溶性樹脂の機能を十分に発揮させつつ、結合液が侵入する空間をより広く確保することができ、三次元造形物の機械的強度を特に優れたものとすることができる。
【０１０６】
≪その他の成分≫
また、三次元造形用組成物は、前述した以外の成分を含むものであってもよい。このような成分としては、例えば、重合開始剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０１０７】
４．結合液
次に、結合液について詳細に説明する。
【０１０８】
≪結合剤≫
結合液は、少なくとも結合剤を含むものである。
結合剤は、硬化することによって、粒子を結合する機能を備えた成分である。
【０１０９】
結合剤としては、例えば、熱可塑性樹脂；熱硬化性樹脂；可視光領域の光により硬化する可視光硬化性樹脂（狭義の光硬化性樹脂）、紫外線硬化性樹脂、赤外線硬化性樹脂等の各種光硬化性樹脂；Ｘ線硬化性樹脂等が挙げられ、これらから選択される１種または２種以上を組み合わせて用いることができる。中でも、得られる三次元造形物の機械的強度や三次元造形物の生産性等の観点から、結合剤は、硬化性樹脂が好ましい。また、各種硬化性樹脂の中でも、得られる三次元造形物の機械的強度や三次元造形物の生産性、結合液の保存安定性等の観点から、特に、紫外線硬化性樹脂（重合性化合物）が好ましい。
【０１１０】
紫外線硬化性樹脂としては、紫外線照射により、光重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【０１１１】
付加重合性化合物としては、例えば、少なくとも１個のエチレン性不飽和二重結合を有する化合物等が挙げられる。付加重合性化合物として、末端エチレン性不飽和結合を少なくとも１個、好ましくは２個以上有する化合物が好ましく使用できる。
【０１１２】
エチレン性不飽和重合性化合物は、単官能の重合性化合物および多官能の重合性化合物、またはそれらの混合物の化学的形態をもつ。単官能の重合性化合物としては、例えば、不飽和カルボン酸（例えば、アクリル酸、メタクリル酸、イタコン酸、クロトン酸、イソクロトン酸、マレイン酸等）や、そのエステル類、アミド類等が挙げられる。多官能の重合性化合物としては、不飽和カルボン酸と脂肪族の多価アルコール化合物とのエステル、不飽和カルボン酸と脂肪族の多価アミン化合物とのアミド類が用いられる。
【０１１３】
また、ヒドロキシル基や、アミノ基、メルカプト基等の求核性置換基を有する不飽和カルボン酸エステルまたはアミド類とイソシアネート類、エポキシ類との付加反応物、カルボン酸との脱水縮合反応物等も使用できる。また、イソシアネート基やエポキシ基等の親電子性置換基を有する不飽和カルボン酸エステルまたはアミド類と、アルコール類、アミン類およびチオール類との付加反応物、さらに、ハロゲン基やトシルオキシ基等の脱離性置換基を有する不飽和カルボン酸エステルまたはアミド類と、アルコール類、アミン類またはチオール類との置換反応物も使用できる。
【０１１４】
不飽和カルボン酸と脂肪族多価アルコール化合物とのエステルであるラジカル重合性化合物の具体例としては、例えば、（メタ）アクリル酸エステルが代表的であり、単官能のもの、多官能のもののいずれも用いることができる。
【０１１５】
≪その他の成分≫
また、結合液は、前述した以外の成分を含むものであってもよい。このような成分としては、例えば、顔料、染料等の各種着色剤；分散剤；界面活性剤；重合開始剤；重合促進剤；溶剤；浸透促進剤；湿潤剤（保湿剤）；定着剤；防黴剤；防腐剤；酸化防止剤；紫外線吸収剤；キレート剤；ｐＨ調整剤；増粘剤；フィラー；凝集防止剤；消泡剤等が挙げられる。
【０１１６】
特に、結合液が着色剤を含むことにより、着色剤の色に対応する色に着色された三次元造形物を得ることができる。
【０１１７】
特に、着色剤として、顔料を含むことにより、結合液、三次元造形物の耐光性を良好なものとすることができる。顔料は、無機顔料および有機顔料のいずれも使用することができる。
【０１１８】
無機顔料としては、例えば、ファーネスブラック、ランプブラック、アセチレンブラック、チャネルブラック等のカーボンブラック（Ｃ．Ｉ．ピグメントブラック７）類、酸化鉄、酸化チタン等が挙げられ、これらから選択される１種または２種以上を組み合わせて用いることができる。
前記無機顔料の中でも、好ましい白色を呈するためには、酸化チタンが好ましい。
【０１１９】
有機顔料としては、例えば、不溶性アゾ顔料、縮合アゾ顔料、アゾレーキ、キレートアゾ顔料等のアゾ顔料、フタロシアニン顔料、ペリレンおよびペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料等が挙げられ、これらから選択される１種または２種以上を組み合わせて用いることができる。
【０１２０】
結合液が顔料を含むものである場合、当該顔料の平均粒径は、３００ｎｍ以下であるのが好ましく、５０ｎｍ以上２５０ｎｍ以下であるのがより好ましい。これにより、結合液の吐出安定性や結合液中における顔料の分散安定性を特に優れたものとすることができるとともに、より優れた画質の画像を形成することができる。
【０１２１】
また、染料としては、例えば、酸性染料、直接染料、反応性染料、および塩基性染料等が挙げられ、これらから選択される１種または２種以上を組み合わせて用いることができる。
【０１２２】
結合液が着色剤を含むものである場合、当該結合液中における着色剤の含有率は、１質量％以上２０質量％以下であるのが好ましい。これにより、特に優れた隠蔽性および色再現性が得られる。
【０１２３】
特に、結合液が着色剤として酸化チタンを含むものである場合、当該結合液中における酸化チタンの含有率は、１２質量％以上１８質量％以下であるのが好ましく、１４質量％以上１６質量％以下であるのがより好ましい。これにより、特に優れた隠蔽性が得られる。
【０１２４】
結合液が顔料を含む場合に、分散剤をさらに含むものであると、顔料の分散性をより良好なものとすることができる。その結果、顔料の偏りによる部分的な機械的強度の低下をより効果的に抑制することができる。
【０１２５】
分散剤としては、特に限定されないが、例えば、高分子分散剤等の顔料分散液を調製するのに慣用されている分散剤が挙げられる。高分子分散剤の具体例としては、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、およびエポキシ樹脂のうち１種以上を主成分とするもの等が挙げられる。  結合液が界面活性剤を含むものであると、三次元造形物の耐擦性をより良好なものとすることができる。界面活性剤としては、特に限定されないが、例えば、シリコーン系界面活性剤としての、ポリエステル変性シリコーンやポリエーテル変性シリコーン等を用いることができ、中でも、ポリエーテル変性ポリジメチルシロキサンまたはポリエステル変性ポリジメチルシロキサンを用いるのが好ましい。
【０１２６】
また、結合液は、溶剤を含むものであってもよい。これにより、結合液の粘度調整を好適に行うことでき、結合液が高粘度の成分を含むものであっても、結合液のインクジェット方式による吐出安定性を特に優れたものとすることができる。
【０１２７】
溶剤としては、例えば、エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等のアルコール類等が挙げられ、これらから選択される１種または２種以上を組み合わせて用いることができる。
【０１２８】
また、結合液の粘度は、１０ｍＰａ・ｓ以上２５ｍＰａ・ｓ以下であるのが好ましく、１５ｍＰａ・ｓ以上２０ｍＰａ・ｓ以下であるのがより好ましい。これにより、インクジェット法によるインクの吐出安定性を特に優れたものとすることができる。なお、本明細書中において、粘度とは、Ｅ型粘度計（東京計器社製  ＶＩＳＣＯＮＩＣ  ＥＬＤ）を用いて２５℃において測定される値をいう。
【０１２９】
また、三次元造形物の製造には、複数種の結合液を用いてもよい。
例えば、着色剤を含む結合液（カラーインク）と、着色剤を含まない結合液（クリアインク）とを用いてもよい。これにより、例えば、三次元造形物の外観上、色調に影響を与える領域に付与する結合液として着色剤を含む結合液を用い、三次元造形物の外観上、色調に影響を与えない領域に付与する結合液として着色剤を含まない結合液を用いてもよい。また、最終的に得られる三次元造形物において、着色剤を含む結合液を用いて形成された領域の外表面に、着色剤を含まない結合液を用いた領域（コート層）を設けるように、複数種の結合液を併用してもよい。
【０１３０】
また、例えば、異なる組成の着色剤を含む複数種の結合液を用いてもよい。これにより、これらの結合液の組み合わせにより、表現できる色再現領域を広いものとすることができる。
【０１３１】
複数種の結合液を用いる場合、少なくとも、藍紫色（シアン）の結合液、紅紫色（マゼンタ）の結合液および黄色（イエロー）の結合液を用いるのが好ましい。これにより、これらの結合液の組み合わせにより、表現できる色再現領域をより広いものとすることができる。
【０１３２】
また、白色（ホワイト）の結合液を、他の有色の結合液と併用することにより、例えば、以下のような効果が得られる。すなわち、最終的に得られる三次元造形物を、白色（ホワイト）の結合液が付与された第１の領域と、第１の領域と重なり合い、かつ、第１の領域よりも外表面側に設けられた白色以外の有色の結合液が付与された領域とを有するものとすることができる。これにより、白色（ホワイト）の結合液が付与された第１の領域が隠蔽性を発揮することができ、三次元造形物の彩度をより高めることができる。
【０１３３】
５．三次元造形物
本発明の三次元造形物は、前述したような三次元造形物製造装置を用いて製造されたものである。これにより、信頼性の高い三次元造形物を提供することができる。
【０１３４】
本発明の三次元造形物の用途は、特に限定されないが、例えば、人形、フィギュア等の鑑賞物・展示物；インプラント等の医療機器等が挙げられる。
【０１３５】
また、本発明の三次元造形物は、プロトタイプ、量産品、オーダーメード品のいずれに適用されるものであってもよい。
【０１３６】
以上、本発明の好適な実施形態について説明したが、本発明は、これらに限定されるものではない。
【０１３７】
例えば、前述した実施形態では、回収部と造形台とが別体となっている構成について説明したが、これに限定されず、回収部と造形台とは一体的に構成されていてもよい。
【０１３８】
また、三次元造形物の製造方法においては、必要に応じて、前処理工程、後処理工程を行ってもよい。
【０１３９】
前処理工程としては、例えば、造形ステージの清掃工程等が挙げられる。
後処理工程としては、例えば、洗浄工程、バリ取り等を行う形状調整工程、着色工程、被覆層形成工程、未硬化の紫外線硬化性樹脂を確実に硬化させるための光照射処理や加熱処理を行う紫外線硬化性樹脂硬化完了工程等が挙げられる。
【０１４０】
また、前述した実施形態では、全ての層に対して、結合液を付与するものとして説明したが、結合液が付与されない層を有していてもよい。例えば、造形ステージの直上に形成された層に対して、結合液を付与しないものとし、犠牲層として機能させてもよい。
【０１４１】
また、前述した実施形態では、吐出工程をインクジェット法により行う場合について中心的に説明したが、吐出工程は他の方法（例えば、他の印刷方法）を用いて行うものであってもよい。
【０１４２】
また、メンテナンス部１７を構成する各メンテナンス手段は、メンテナンスを行う部位に対して−Ｚ軸方向に移動可能な構成であってもよい。
【０１４３】
また、メンテナンス部１７を構成する各メンテナンス手段の動作は、作業者によるメンテナンス指示がコンピューター６０に入力された際や、装置の稼働停止前に行うものであってもよい。  また、造形中におけるメンテナンス部１７を構成する各メンテナンス手段のメンテナンス回数は、液滴吐出ヘッドよりもスキージ１２のメンテナンス回数を多く行うものであってもよい。
【０１４４】
また、三次元造形用組成物として、溶媒を含まない石膏粉末を用いてもよい。この場合は、結合液としては結合剤を含まない水系インクが採用できる。水系インクを選択的に付着させたところが水酸化物になり水和反応になって固まる。各層形成毎に加熱処理を行っても、造形終了後に造形物全体に加熱処理を行ってもよい。
【０１４５】
造形処理は、制御部ではなく、コンピューターが三次元造形物製造装置１００の各部を制御することによって実行してもよい。つまり、コンピューターが、三次元造形物製造装置１００の制御部の機能を果たしてもよい。
【０１４６】
また、シャッター１８とエアーカーテンとを併用してもよい。これにより、三次元造形物製造装置１００内に飛散するのを更に効果的に防止することができる。エアーカーテンはシャッター１８の開閉する両側にあってもよく、片側のみでもよい。
【符号の説明】
【０１４７】
１…層
１０…造形台
１１…三次元造形用組成物供給手段
１２…スキージ（層形成手段）
１３…回収部
１４…加熱手段（溶媒除去手段）
１５…吐出手段
１６…紫外線照射手段
１７…メンテナンス部
１７ａ…第１メンテナンス手段
１７ｂ…第２メンテナンス手段
１７ｃ…第３メンテナンス手段
１８…シャッター（隔絶手段）
１９…レール
２０…層形成領域
３０…溶媒除去領域
４０…結合液吐出領域
５０…制御部
６０…コンピューター
１００…三次元造形物製造装置
１０１…枠体
１０２…造形ステージ
１０３…供給領域
【図１】
2016150534.tif 000003
【図２】
2016150534.tif 000004
【図３】
2016150534.tif 000005
【図４】
2016150534.tif 000006
【図５】
2016150534.tif 000007